(57)【要約】【課題】  コンクリートセグメントおよびその製造方法において、セグメント内周面または外周面の近傍における特定機能に係る特性、例えば耐食性、耐火性などを可変することができるとともに、安価かつ容易に製造することができるようにする。【解決手段】  コンクリートセグメント１の内周面４を形成する保護層７を相対的に薄肉に層状に設け、板厚方向に隣接して相対的に厚肉のコンクリート層８を設ける。すなわち、型枠内に保護層７を形成する保護用モルタルを層状に配置して、半硬化状態でコンクリート層８を形成するコンクリートを打設し、それぞれを硬化させ、養生後、脱型する。【選択図】      図２
2006062133.tif 000002
【特許請求の範囲】
【請求項１】
水硬性セメント流動体を型枠内で硬化させて形成したコンクリートセグメントであって、
前記水硬性セメント流動体の１つが、前記型枠の型枠面のうちセグメント内周面または外周面に沿って相対的に薄肉の第１硬化層を形成し、
前記水硬性セメント流動体の他の１つが、前記第１硬化層に対してセグメント板厚方向に隣接して一体化された相対的に厚肉の第２硬化層を形成したことを特徴とするコンクリートセグメント。
【請求項２】
前記第１硬化層が、前記第２硬化層の保護層とされたことを特徴とする請求項１に記載のコンクリートセグメント。
【請求項３】
前記第１硬化層が、流体の透過を規制する不透水層とされたことを特徴とする請求項１または２に記載のコンクリートセグメント。
【請求項４】
水硬性セメント流動体を型枠内で硬化させて形成したコンクリートセグメントの製造方法であって、
前記水硬性セメント流動体の１つを、前記型枠の型枠面のうちセグメント内周面または外周面を形成する型枠面に沿って層状に配置し、
該層状に配置された水硬性セメント流動体の１つの硬化が終了する前に、前記水硬性セメント流動体の他の１つを、前記層状に配置された水硬性セメント流動体の１つの上に隣接して打設し、
養生後、前記水硬性セメント流動体のすべての硬化が終了してから脱型することを特徴とするコンクリートセグメントの製造方法。
【請求項５】
前記水硬性セメント流動体の１つを前記型枠面に沿って層状に配置する際、吹付け工法を用いることを特徴とする請求項４に記載のコンクリートセグメントの製造方法。
【発明の詳細な説明】
【技術分野】
【０００１】
本発明は、コンクリートセグメントおよびその製造方法に関する。
【背景技術】
【０００２】
従来、コンクリートセグメントを用いた構造物、例えば、下水道、排水道、シールドトンネルや地下タンクなどでは、コンクリートセグメントの耐食性、止水性などの特性を向上するために、コンクリートセグメントの外周面または内周面にライニング層を設けている場合がある。
例えば、特許文献１には、コンクリートセグメントの内周面に耐油、耐食材としてガラス繊維強化プラスチックライニング材を塗布した洞道が記載されている。
また、特許文献２には、コンクリートセグメントの外周面からの地下水の侵入を防止するため止水性を有する無溶剤型塗料をセグメントの外表面に塗布、硬化して形成されるライニング層を設けた防食セグメントが記載されている。
また、特許文献３には、片面に突起を有する合成樹脂層と、その突起が貫入するように積層されたコンクリート層との間に抗菌剤が封入されてなる抗菌性コンクリート積層体が記載されている。
ライニング層を設けるこの他の方法としては、例えば、耐食性の樹脂パネルや樹脂シートをコンクリートセグメントに貼付する方法や、耐食材料をコンクリートセグメント表面に左官仕上げ、吹付け、塗布するなどの方法が知られている。
【特許文献１】特開平５−２２２８９９号公報（第２頁、図１、３）
【特許文献２】特開２００１−３４９１９２号公報（第２−４頁、図１）
【特許文献３】特開平１１−２７７６５６号公報（第３−５頁、図２）
【発明の開示】
【発明が解決しようとする課題】
【０００３】
しかしながら、上記のような従来のコンクリートセグメントおよびその製造方法には以下のような問題があった。
特許文献１に記載の技術によれば、コンクリートセグメントの内周面にライニング材を塗布するので、後施工となり、施工の手間がかかるという問題がある。
特許文献２に記載の技術によれば、セグメント単位でライニング層を設けられるので工場や、組立現場で加工できるものの、セグメントに別材料からなるライニング層を塗布しなければならない手間がかかることは特許文献１の場合と同様である。
特許文献３に記載の技術によれば、例えば、合成樹脂層をセグメント型枠に配置してからコンクリートを打設することにより合成樹脂層を一体化することができるので後加工、後施工の手間が省ける。しかしながら、一般にコンクリートセグメントには、何らかの穴形状やインサート金具などを設ける必要があるので、これらを形成・配置するために型枠面が複雑な構成となっているものである。そして、これらを避けて合成樹脂層を配置しなければならない。そのため、合成樹脂層の形状が複雑となり型枠に配置する手間がたいへんなものとなるという問題がある。
また、コンクリートセグメントを製造後、耐食性樹脂パネルなどを貼付したり、セグメント表面を左官仕上げなどしたりする場合も、後加工の手間がかかるという問題がある。
このように耐食性などを付与するためにライニング層を設けるようにした従来のコンクリートセグメントおよびその製造方法では、ライニング層の加工の手間がかかるために、製造コストが高いものにつくという問題がある。
また、ライニング層により、コンクリートセグメントの厚みが増しているにもかかわらず、ライニング層とセグメント本体との一体性が不十分であるため、ライニング層がセグメントの剛性、強度にほとんど寄与しない構造となっている。そのため、コンクリートセグメントの厚さが必要以上に厚くなってしまうという問題がある。
一方、コンクリートセグメント全体を耐食性、止水性など所望の特性を有する材料で形成することも考えられるが、この場合には、材料コストが高くなるので、高価なコンクリートセグメントになってしまうという問題がある。
【０００４】
本発明は、上記のような問題に鑑みてなされたものであり、セグメント内周面または外周面の近傍における特定機能に係る特性、例えば耐食性、耐火性などを可変することができるとともに、安価かつ容易に製造することができるコンクリートセグメントおよびその製造方法を提供することを目的とする。
【課題を解決するための手段】
【０００５】
上記の課題を解決するために、請求項１に記載の発明では、水硬性セメント流動体を型枠内で硬化させて形成したコンクリートセグメントであって、前記水硬性セメント流動体の１つが、前記型枠の型枠面のうちセグメント内周面または外周面に沿って相対的に薄肉の第１硬化層を形成し、前記水硬性セメント流動体の他の１つが、前記第１硬化層に対してセグメント板厚方向に隣接して一体化された相対的に厚肉の第２硬化層を形成した構成とする。
この発明によれば、セグメント内周面または外周面から、板厚方向に薄肉の第１硬化層、厚肉の第２硬化層が形成され、型枠内で硬化されて一体化されたコンクリートセグメントとなる。そのため、第１、２硬化層を形成する水硬性セメント流動体の構成をそれぞれ変えることで、板厚方向に傾斜機能を有するコンクリートセグメント、すなわち板厚方向に特定機能に対応する構成、物性が変化するコンクリートセグメントが得られる。
また第１、２硬化層が一体化されることで、剛性を向上することができる。
【０００６】
請求項２に記載の発明では、請求項１に記載のコンクリートセグメントにおいて、前記第１硬化層が、前記第２硬化層の保護層とされた構成とする。
この発明によれば、相対的に薄肉の第１硬化層で第２硬化層の保護層を形成するので、比較的少量の第１硬化層により効率的に第２硬化層を保護し、耐久性の高いコンクリートセグメントとすることができる。
ここで、保護層とは、例えば、衝撃力や土水圧などの外力、化学変化、熱、火災などによる第２硬化層の破損、劣化を防止または低減する作用を有するものを言う。すなわち、必要に応じて、強度、耐食性、耐熱性、耐火性、断熱性、止水性などの少なくともいずれかの特性が第２硬化層に対して向上された構成となっていることを意味する。
なお、本明細書では、耐熱性が高いとは、温度上昇により水硬性セメント流動体の硬化物が化学変化を起こして強度が劣化したり、熱応力によって破損が生じたりしにくいことを意味し、耐火性が高いとは、火災によるコンクリートの爆裂が起こりにくいことを意味する。
【０００７】
請求項３に記載の発明では、請求項１または２に記載のコンクリートセグメントにおいて、前記第１硬化層が、流体の透過を規制する不透水層とされた構成とする。
この発明によれば、第１硬化層が不透水層とされるので、トンネル形成時にトンネル内外へ流体が浸透、侵出することを防止できる。
【０００８】
請求項４に記載の発明では、水硬性セメント流動体を型枠内で硬化させて形成したコンクリートセグメントの製造方法であって、前記水硬性セメント流動体の１つを、前記型枠の型枠面のうちセグメント内周面または外周面を形成する型枠面に沿って層状に配置し、該層状に配置された水硬性セメント流動体の１つの硬化が終了する前に、前記水硬性セメント流動体の他の１つを、前記層状に配置された水硬性セメント流動体の１つの上に隣接して打設し、養生後、前記水硬性セメント流動体のすべての硬化が終了してから脱型する方法とする。
この発明によれば、型枠面に沿う水硬性セメント流動体の１つの層が形成され、それが硬化する前にその上に水硬性セメント流動体の他の１つを打設してから、養生し、それぞれの硬化を終了させるので、少なくとも水硬性セメント流動体の１つと他の１つとにより、境界面の一体性が高い２層構造を有するコンクリートセグメントを製造することができる。
したがって、水硬性セメント流動体の１つの層を相対的に薄肉とし、水硬性セメント流動体の他の１つを相対的に厚肉となるように打設すれば、それぞれにより、請求項１に記載のコンクリートセグメントの第１硬化層、第２硬化層が形成されるものであり、請求項１に記載のコンクリートセグメントの製造方法となっている。
【０００９】
請求項５に記載の発明では、請求項４に記載のコンクリートセグメントの製造方法において、前記水硬性セメント流動体の１つを前記型枠面に沿って層状に配置する際、吹付け工法を用いる方法とする。
この発明によれば、吹付け工法により水硬性セメント流動体を配置するので、型枠面に沿って迅速に配置することができる。
また、型枠面が、例えば突起形状や穴形状などを有する複雑な形状を備えていたり、型枠面にインサート金具などが配置されたりする場合でも、型枠面やインサート金具などに対して、高い密実性を実現することができる。
【発明の効果】
【００１０】
本発明のコンクリートセグメントによれば、第１、２硬化層を形成する水硬性セメント流動体の構成をそれぞれ変えることで、板厚方向に特定機能に対応する構成、物性を可変できるので、セグメント内周面または外周面の近傍における特定機能に係る特性、例えば耐食性、耐火性などを可変することができるとともに、剛性に優れ、安価かつ容易に製造することができるという効果を奏する。
また本発明のコンクリートセグメントの製造方法によれば、セグメント内周面または外周面に水硬性セメント流動体の１つを配置し、少なくとも水硬性セメント流動体の１つと他の１つとにより、境界面の一体性が高い２層構造を有するコンクリートセグメントを製造することができるので、セグメント内周面または外周面の近傍における特定機能に係る特性、例えば耐食性、耐火性などを可変できるとともに、剛性に優れたコンクリートセグメントを安価かつ容易に製造することができるという効果を奏する。
【発明を実施するための最良の形態】
【００１１】
以下では、本発明の実施の形態について添付図面を参照して説明する。すべての図面において、実施形態が異なる場合であっても、同一または相当する部材には同一の符号を付し、共通する説明は省略する。
本発明の実施形態に係るコンクリートセグメントについて説明する。
図１は、本発明の実施形態に係るコンクリートセグメントの外観について説明するための斜視説明図である。図２（ａ）は、本発明の実施形態に係るコンクリートセグメントの周方向に沿う断面説明図である。図２（ｂ）は同じく延設方向に沿う断面説明図である。
【００１２】
本実施形態のコンクリートセグメント１は、図１に示すように、略一定の厚さ（ｔ０）を有するとともに、一方向に円弧状の湾曲した板状部材であり、複数を接合して組み立てることにより、掘削トンネルの内部を覆工するために用いられるものである。
一般に、掘削トンネルを覆工するコンクリートセグメントの形状は、例えば平面視六角形のものや、平面視台形のＫ型セグメントなど種々の平面視形状が知られている。また継手構造の違いによっても種々の形状がある。
本発明はそのような種々の平面視形状や継手構造を有するコンクリートセグメントに対しても容易に適用できるが、以下では、簡単のために、トンネルの中心軸を含む２平面とトンネルの中心軸に直交する２平面で切り取った平面視矩形状の例で説明する。
すなわち、コンクリートセグメント１の側方には、トンネルの中心軸を含む平面に含まれる略矩形状の接合面２ａ、２ａと、トンネルの中心軸と直交する平面に含まれる扇形状の接合面２ｂ、２ｂとが形成されている。そして、湾曲の凹面側が内周面４（セグメント内周面）であり、凸面側が外周面５（セグメント外周面）になっている。
内周面４と、接合面２ａ、２ａ、２ｂ、２ｂとが交差する位置に適宜間隔をおいて継手部３…が設けられている。
継手部３は、接合面２ａ（２ｂ）に沿って、例えば、ボルト接合するための継手板３ａが設けられ、内周面４側に接合作業を行うための穴空間が形成されているものである。
【００１３】
以下、方向を参照する場合、トンネルの中心軸に一致するコンクリートセグメント１の湾曲の中心軸の延びる方向を軸方向、軸方向に直交する面内で湾曲に沿う方向を周方向、湾曲の径方向に沿う方向を板厚方向と称する場合がある（図１参照）。
【００１４】
図２（ａ）、（ｂ）を参照して、コンクリートセグメント１の断面の概略構成について説明する。
コンクリートセグメント１は、内周面４から板厚方向に沿って、保護層７（第１硬化層）、コンクリート層８（第２硬化層）が形成された２層構造を備えている。
保護層７は、コンクリート層８に対して破損、劣化などの原因となるストレスを遮断もしくは低減することで、コンクリート層８を保護するためのものであり、モルタルに適宜の添加材を混練して層状に硬化させ、内周面４からかぶりの範囲や、継手部３の裏面側などに形成されたものである。
保護層７の層厚は場所により異なっていてもよいが、平均厚さをｔ１とすると、コンクリート層８の平均的な厚さｔ２に対して相対的に薄肉になっている。すなわち、ｔ１＜ｔ２であり、本実施形態では、ｔ１＜ｔ０／２となっている。
厚さｔ２は、コンクリート層８が保護可能な範囲でできるだけ薄くすることが好ましい。
【００１５】
保護層７に含まれる添加材は、保護対象となるストレスにより異なる。
例えば、ストレスが衝撃力などの機械的ストレスである場合、ひび割れや剥落を防止するために、繊維を添加材とした繊維入りモルタルを採用することができる。繊維の種類としては、衝撃強さ、ひび割れ強度を向上できれば、適宜の材質、形状を採用できる。例えば、ガラス繊維、炭素繊維、アルミナ繊維、シリカ繊維、炭化ケイ素繊維などの無機繊維や、アラミド繊維、ナイロン繊維、ポリプロピレン繊維、ビニロン繊維などの有機繊維を採用することができる。
【００１６】
また、例えばトンネル内を流れる水、排水、薬剤などによりコンクリートを腐食させるというようなストレスの場合には、それらに応じた耐食性を備え、水や薬剤がコンクリート層８に浸透しないような材質とする。例えば、止水性を有する高炉スラグ、シリカフューム、フライアッシュなどの混和材を配合した無機系高緻密モルタルや、ポリマーセメントモルタルなどからなる耐食モルタルなどが採用できる。
【００１７】
また、トンネル内が高温になる場合には、耐熱性を備える軽量骨材モルタルや、空隙層を備える気泡モルタルのような断熱性モルタルを採用できる。
また、トンネル内で火災が発生する恐れがある場合など、コンクリート層８の爆裂を防止するために、保護層７として、コンクリート層８からの水蒸気をトンネル内に逃がすための水蒸気が通気できるものを採用することができる。このような通気性はある程度の高温時になると生じるような構成としてもよい。例えば、連続気泡を有する気泡モルタルや、所定温度で溶融する合成樹脂繊維を混練した繊維入りモルタルなどを採用することができる。
【００１８】
次に。本実施形態のコンクリートセグメント１の製造方法について説明する。
図３（ａ）、（ｂ）、（ｃ）、図４（ｄ）、（ｅ）は、本発明の実施形態のコンクリートセグメントの各製造工程を順次説明するための周方向断面視の工程説明図である。
本実施形態の製造方法に用いる型枠は、下型枠１０（図３（ａ）参照）と蓋型枠１６（図３（ｃ）参照）とからなる。
下型枠１０は、コンクリートセグメント１の内周面４、接合面２ａ、２ａ、２ｂ、２ｂの形状を形成するためのもので、それぞれに対応して内周部型枠面１０ａ（型枠面）、接合部型枠面１０ｂ、１０ｂ（型枠面）、そして、不図示の接合部型枠面１０ｃ、１０ｃ（型枠面）が紙面奥側および手前側に設けられ、上方が開口され、それぞれの上端部が外周面５の湾曲に沿う型枠端面１０ｄが形成されたものである。
内周部型枠面１０ａ上には、継手部３、穴部６など必要な形状に応じて、継手部形成用突起１３、孔部形成用突起１４などが適宜設けられる。
蓋型枠１６は、下型枠１０を上方から覆い、外周部型枠面１６ｂ（型枠面）を型枠端面１０ｄ上に設置することで、コンクリートを打設するための型枠空間を形成するためのものである。蓋型枠１６の湾曲の頂部には、コンクリートを注入するための注入孔１６ａが設けられている。
【００１９】
まず、第１硬化層形成工程では、図３（ａ）に示すように、下型枠１０の内周部型枠面１０ａ等に向けて、吹付けノズル１１により、保護用モルタル１２を吹付け施工することで、保護用モルタル１２（水硬性セメント流動体の１つ）を内周部型枠面１０ａ、継手部形成用突起１３、孔部形成用突起１４などを覆う層状に配置する。
保護用モルタル１２は、モルタルと適宜の添加材とが混練され、硬化後に、保護層７を形成するための水硬性セメント流動体である。そして、吹付ける直前に急結材などが混合され、吹付けノズル１１から噴射でいきるようになっている。そして、内周部型枠面１０ａ上で、自重などにより層厚が大きく変化しない程度の適度の粘度を有し、比較的短時間で硬化するように配合が調整されている。
このとき、図示していないが、吹付けの障害とならないように鉄筋９を配筋したり、配筋するためのスペーサなどを配置しておいたりしてもよい。
【００２０】
次に、図３（ｂ）に示すように、保護用モルタル１２が完全に硬化する前に、鉄筋９の配筋を行う。そして、保護用モルタル１２の硬化が適宜進行するまで放置する。
保護用モルタル１２の硬化の程度は、保護用モルタル１２の材質などにより異なるが、次工程のコンクリート打設により層厚があまり変化せず、かつコンクリートとの一体性が確保される程度の半硬化状態とする。このような半硬化状態は、保護用モルタル１２の材質などにより異なるが、いずれの場合も急結材混合後の時間を管理することで、常に一定の状態が得られるものである。
以上で、第１硬化層形成工程が終了する。
【００２１】
次に第２硬化層形成工程を行う。
本工程では、図３（ｃ）に示すように蓋型枠１６を型枠端面１０ｄ上に配置し、注入孔１６ａから、コンクリート１７（水硬性セメント流動体の他の１つ）を打設する。
コンクリート１７は、硬化後、コンクリート層８を形成するもので、適宜強度を発現する構造用コンクリートなどを採用することができる。
そして、下型枠１０内の型枠空間に十分コンクリート１７が充填されたら、図４（ｄ）に示すように、下型枠１０に型枠に振動を加えるなどして、外周部型枠面１６ｂに沿って隙間なくコンクリート１７を充填していく。
そして、注入孔１６ａを塞いで、例えば、適宜の温室度条件下で蒸気養生などを行い、保護用モルタル１２、コンクリート１７が完全に硬化するまで適宜養生を続ける。
以上で、第２硬化層形成工程が終了する。
【００２２】
養生終了後、図４（ｅ）に示すように、蓋型枠１６を外して脱型する。このようにして、保護用モルタル１２、コンクリート１７が硬化して、それぞれ保護層７、コンクリート層８が形成されたコンクリートセグメント１が製造される。
【００２３】
本実施形態のコンクリートセグメント１によれば、脱型状態で、内周面４が保護層７で覆われた２層構造が形成されるので、内周面４からのストレスに対して耐久性の優れたコンクリートセグメントとすることができる。また、保護層７を形成するために後加工などの手間をかけることなく製造でき、添加材などが含まれて比較的高価な保護層７を保護が必要な内周面４に薄肉で設けることができるので、迅速かつ安価に製造することができるという利点がある。
また、本実施形態の製造方法によれば、吹付け工法により保護層７を形成するので、内周部型枠面１０ａ上に、例えば、継手部形成用突起１３、孔部形成用突起１４、鉄筋９、配筋用スペーサなどの凹凸のある部材が配置されていても、保護層７を確実かつ容易に配置できるという利点がある。また、吹付け時間、硬化時間が比較的短くて済むので、施工時間が短縮できるという利点がある。
また、保護用モルタル１２が半硬化状態でコンクリート１７を打設してともに硬化させるので、硬化後の保護層７とコンクリート層８との一体性に優れ、保護層７が強度断面として十分に機能するため、高強度のコンクリートセグメント１とすることができる。
【００２４】
次に、本発明の実施形態の変形例について説明する。
図５（ａ）、（ｂ）は、それぞれ本発明の実施形態の第１、第２変形例に係るコンクリートセグメントについて説明するための、周方向断面を示す断面説明図である。
【００２５】
本実施形態の第１変形例に係るコンクリートセグメント１００は、図５（ａ）に示すように、本実施形態のコンクリートセグメント１において、保護層７が接合面２ａ、２ａまで覆う構成としたものである。あるいは図示していないが、必要に応じて接合面２ｂ、２ｂを覆うものであってもよいことは言うまでもない。
このようなコンクリートセグメント１００は、第１硬化層形成工程において、下型枠１０の接合部型枠面１０ｂ（図３（ａ）参照）、１０ｃ（不図示）まで含めて、保護用モルタル１２を吹付けることにより容易に製造できる。
コンクリートセグメント１００によれば、接合面２ａ、２ｂを保護層７により保護することができるものである。
【００２６】
本実施形態の第２変形例に係るコンクリートセグメント１０１は、図５（ｂ）に示すように、本実施形態のコンクリートセグメント１において、コンクリート層８の上方をコンクリート層８に比べて薄肉の保護用コンクリート１８（第１硬化層）で覆う３層構造としたものである。
保護用コンクリート１８は、コンクリートに添加材を加えて、種々のストレスに対して、外周面５側からコンクリート層８を保護するためのものである。保護対象となるストレスは、保護層７について説明したすべてのストレスを対象とすることができる。コンクリートセグメント１０１は、内周面４と外周面５とで、異なるストレスに曝される場合には、保護用モルタル１２と保護用コンクリート１８とが異なる特性を備えるようにすることは言うまでもない。
保護用コンクリート１８は、コンクリート層８を所定量打設した後、上方から打ち継ぐようにして打設すればよい。保護用コンクリート１８は、層厚が薄いので、より効率よく打設するために、例えば高流動コンクリートなどを採用するようにしてもよい。
このようなコンクリートセグメント１０１によれば、内周面４、外周面５がともに保護されたコンクリートセグメントとされるので、内周面４、外周面５のそれぞれのストレスに応じた保護層を容易に設けることができ、耐久性に優れ、しかも安価なコンクリートセグメントとすることができる。
【００２７】
なお、上記の説明では、保護層７が内周面４に設けられた例で説明したが、外周面５に設けられていてもよい。その場合、下型枠１０の内周部型枠面１０ａが外周面５を形成するような図３とは上下が反対の湾曲を有する型枠構成とすれば、保護層７を上記と同様に吹付け工法により形成することができる。
【００２８】
また、上記の説明では、保護層７を吹付け工法で形成する例で説明したが、保護層７の配置は、吹付け工法に限定されるものではない。
例えば、添加材の種類により吹付け工法が採用できない高粘度となったりする場合や、内周部型枠面１０ａの形状が単純な場合などには、ローラで圧延するなどして層状に配置してもよい。その場合でも、後加工する場合に比べれば少ない手間で製造できる。
【００２９】
また、上記の説明では、保護層７はモルタルとして説明したが、水硬性セメント流動体であればよく、必要に応じてコンクリートであってもよい。
また、上記の第２変形例の説明で、外周面５を保護するために保護用コンクリート１８を用いた例で説明したが、これもコンクリートに限るものではなく、モルタルを採用することもできる。
【００３０】
また、上記の変形例は、互いに組み合わせて用いてもよい。そうすれば、コンクリート層８を保護層７、保護用コンクリート１８で完全に覆った層状構造を形成することができる。
【００３１】
また、上記の説明では、第１硬化層として保護層を設ける場合で説明したが、第２硬化層と異なる特定機能を付与するために用いるならば、保護層には限定されない。例えば、単に遮水性能を付与するための不透水層としてもよい。
【図面の簡単な説明】
【００３２】
【図１】本発明の実施形態に係るコンクリートセグメントの外観について説明するための斜視説明図である。
【図２】本発明の実施形態に係るコンクリートセグメントの周方向に沿う断面説明図、および延設方向に沿う断面説明図である。
【図３】本発明の実施形態のコンクリートセグメントの各製造工程を順次説明するための周方向断面視の工程説明図である。
【図４】同じく図３に続く工程を説明するための工程説明図である。
【図５】本発明の実施形態の第１、第２変形例に係るコンクリートセグメントについて説明するための、周方向断面を示す断面説明図である。
【符号の説明】
【００３３】
１、１００、１０１  コンクリートセグメント
２ａ、２ｂ  接合面
３  継手部
４  内周面（セグメント内周面）
５  外周面（セグメント外周面）
６  穴部
７  保護層（第１硬化層）
８  コンクリート層（第２硬化層）
９  鉄筋
１０  下型枠（型枠）
１０ａ  内周部型枠面（型枠面）
１０ｂ  接合部型枠面（型枠面）
１２  保護用モルタル（水硬性セメント流動体の１つ）
１６  蓋型枠（型枠）
１６ｂ  外周部型枠面（型枠面）
１７  コンクリート（水硬性セメント流動体の他の１つ）
１８  保護用コンクリート（第１硬化層）
【図１】
2006062133.tif 000003
【図２】
2006062133.tif 000004
【図３】
2006062133.tif 000005
【図４】
2006062133.tif 000006
【図５】
2006062133.tif 000007